(57)【要約】【課題】靭性に優れた溶接金属及びその製造方法を提供する。【解決手段】質量％で、Ｃ：０．０５〜０．０８％、Ｓｉ：０．５０％超かつ０．８５％以下、Ｍｎ：１．１５〜１．４０％、Ｃａ：０．０００５％以下、Ａｌ：０．００６％以下、Ｔｉ：０．０１５〜０．０２０％、Ｂ：０．０００５％以下、Ｏ：０．０３３０〜０．０４５０％を含有し、残部がＦｅおよび不純物からなり、溶接金属の組織が、７０面積％以上のアシキュラーフェライトを有し、残部が粒界フェライトを含む、ことを特徴とする靭性に優れた溶接金属。【選択図】図４
2020203311.tif 000002
【特許請求の範囲】
【請求項１】
質量％で、
Ｃ：０．０５〜０．０８％、
Ｓｉ：０．５０％超かつ０．８５％以下、
Ｍｎ：１．１５〜１．４０％、
Ｃａ：０．０００５％以下、
Ａｌ：０．００６％以下、
Ｔｉ：０．０１５〜０．０２０％、
Ｂ：０．０００５％以下、
Ｏ：０．０３３０〜０．０４５０％
を含有し、
残部がＦｅおよび不純物からなり、
溶接金属の組織が、７０面積％以上のアシキュラーフェライトを有し、残部が粒界フェライトを含む、
ことを特徴とする靭性に優れた溶接金属。
【請求項２】
Ｔｉの含有量を単位質量％でＴｉ、Ｏの含有量を単位質量％でＯと表したとき、Ｔｉ／Ｏが０．３３〜０．５５であることを特徴とする請求項１に記載の靭性に優れた溶接金属。
【請求項３】
前記溶接金属の０℃におけるシャルピー衝撃試験値が２００Ｊ以上であることを特徴とする請求項１または２に記載の靭性に優れた溶接金属。
【請求項４】
請求項１〜３のいずれか一項に記載の靭性に優れた溶接金属の製造方法であって、
溶接速度が１００ｃｍ／ｍｉｎ以上であることを特徴とする靭性に優れた溶接金属の製造方法。
【発明の詳細な説明】
【技術分野】
【０００１】
本発明は、靭性に優れた溶接金属及びその製造方法に関する。
【背景技術】
【０００２】
近年、サワーガスと呼ばれる硫化水素を多く含む天然ガスを輸送する海底パイプラインの需要が増加している。一般的に海底パイプラインの現地円周溶接部(以下、溶接金属とする)には高い靱性が要求されるが、サワーガスを輸送するパイプラインのそれには、硫化水素を含む環境からの水素混入による溶接金属の水素脆化も懸念されるためより高い靭性が求められる。
【０００３】
海底パイプラインの敷設作業は専用の敷設船の上で行われる。海底パイプラインの敷設作業は、定尺の鋼管を円周溶接によって繋げる溶接工程と、溶接部の健全性を非破壊検査にて確認する非破壊検査工程と、海底敷設後の耐食性を確保するために塗覆装を巻きつける塗覆装行程とから構成され、これらの工程は同時並行作業で実施される。すべての作業が終了後に作業船が鋼管一本分の長さ進水する。この作業が何千回と繰り返され、海底パイプラインは敷設される。ここでパイプラインの敷設作業の能率は最も遅い行程の作業時間に支配される。通常は溶接作業に多大な時間を有するために溶接工程が律速になりやすい。よって海底パイプラインの敷設作業のコスト低減には高能率・高溶接速度での円周溶接が求められる。
【０００４】
海底パイプラインの専用の敷設船の上で行われる定尺の鋼管を円周溶接によって繋げる現地円周溶接には様々な方法が用いられているが、作業性・能率などの利点から消耗電極式ガスシールド溶接（ＭＡＧ溶接）が用いられることが多い。また開先形状は、能率向上の観点からＵ形状の開先が採用されることが多い。当然ながら溶接欠陥が発生した場合は溶接部としての靱性が低下するため、高い靱性を有する溶接部を得るためには溶接欠陥が発生しないことが望ましい。よって、海底パイプラインの現地円周溶接に用いられる溶接材料には高靱性を満足することに加え溶接時における作業性（割れ発生感受性の低さ、溶融池の垂れにくさなど）の高さも求められる。
【０００５】
特許文献１は、溶接金属の成分をＴＰ＝２４０×（Ｍｎ）＋５０×（Ｎｉ）で表されるＴＰを３５０〜６００、ＥＰ＝１３００×（Ｔｉ）−６００×（Ｏ）で表されるＥＰを２０〜２２０とすることを推奨している。これにより、溶接金属中のＴｉ系酸化物の存在形態を制御することで、溶接金属中にアシキュラーフェライトと呼ばれる微細組織を生成させる。その結果、５９０ＭＰａ以上の高強度であり、しかも−６０℃域での低温靭性にも優れた溶接金属を提供することができると記載されている。
【先行技術文献】
【特許文献】
【０００６】
【特許文献１】特許第４３９８７５１号公報
【発明の概要】
【発明が解決しようとする課題】
【０００７】
しかしながら、特許文献１に記載の溶接金属に含まれるＮｉは溶接金属の硫化物応力割れ（ＳＳＣ）を引き起こす可能性があるため、硫化水素を多く含むサワーガスを輸送する海底パイプラインには特許文献１に記載の溶接金属を適用できないという問題がある。
【０００８】
また、特許文献１に記載の溶接方法において、溶接速度は３０ｃｍ／ｍｉｎと記載されている。海底パイプラインの建設工事において特許文献１に記載の溶接方法を適用すると溶接速度が遅いため海底パイプラインの建設工事費用が高くなる問題がある。また、特許文献１に記載の溶接方法において、溶接速度を大きくした場合、溶接金属の冷却速度は速くなり、アシキュラーフェライトの生成量が減少し、さらに、溶接金属において溶接欠陥が発生し、溶接金属の靭性が低下するという問題がある。
【０００９】
さらに、特許文献１に記載の溶接方法において、開先形状はＶ字であり、開先角度は４５度である。この開先を海底パイプラインの円周溶接に適用した場合、溶接金属の形状が凸になる。これにより、次層溶接時に凸部の止端部を溶かし込むことが困難となり、融合不良などの溶接欠陥が発生しやすくなり、溶接金属の靭性が低下するという問題が懸念される。
【００１０】
本発明は上記の課題を解決するためになされたものであり、狭開先かつ高溶接速度の溶接条件において、高靭性を有する、サワーガスを輸送する海底パイプラインに使用される靭性に優れた溶接金属及びその製造方法を提供することを目的とする。
【課題を解決するための手段】
【００１１】
前記課題を解決するために、本発明は以下の手段を提供している。
（１）質量％で、
Ｃ：０．０５〜０．０８％、
Ｓｉ：０．５０％超かつ０．８５％以下、
Ｍｎ：１．１５〜１．４０％、
Ｃａ：０．０００５％以下、
Ａｌ：０．００６％以下、
Ｔｉ：０．０１５〜０．０２０％、
Ｂ：０．０００５％以下、
Ｏ：０．０３３０〜０．０４５０％
を含有し、
残部がＦｅおよび不純物からなり、
溶接金属の組織が、７０面積％以上のアシキュラーフェライトを有し、残部が粒界フェライトを含む、
ことを特徴とする靭性に優れた溶接金属。
（２）Ｔｉの含有量を単位質量％でＴｉ、Ｏの含有量を単位質量％でＯと表したとき、Ｔｉ／Ｏが０．３３〜０．５５であることを特徴とする（１）に記載の靭性に優れた溶接金属。
（３）前記溶接金属の０℃におけるシャルピー衝撃試験値が２００Ｊ以上であることを特徴とする（１）または（２）に記載の靭性に優れた溶接金属。
（４）（１）〜（３）のいずれか一項に記載の靭性に優れた溶接金属の製造方法であって、
溶接速度が１００ｃｍ／ｍｉｎ以上であることを特徴とする靭性に優れた溶接金属の製造方法。
【発明の効果】
【００１２】
本発明によれば、靭性に優れた溶接金属及びその製造方法を提供することができる。
【図面の簡単な説明】
【００１３】
【図１】本発明の実施形態に係る靭性に優れた溶接金属の開先形状を示す模式図である。
【図２】本発明の実施形態に係る靭性に優れた溶接金属の光学顕微鏡写真である。
【図３】本発明の実施形態に係る靭性に優れた溶接金属の電子線後方散乱回折（ＥＢＳＤ）により測定された結晶粒形を示す図である。
【図４】本発明の実施形態に係る靭性に優れた溶接金属のＴｉとＯとの質量比であるＴｉ／Ｏとアシキュラーフェライトの面積分率との関係を示す図である。
【図５】本発明の実施形態に係る溶接金属の有限要素シミュレーションにより計算した溶接時の冷却速度を示す図である。
【発明を実施するための形態】
【００１４】
以下、本発明の実施形態について、詳細に説明する。
【００１５】
（溶接金属の成分組成）
溶接金属の成分組成について説明する。なお、以下、成分組成の単位である「質量％」は「％」で表す。
【００１６】
Ｃ：０．０５〜０．０８％
Ｃは溶接金属中に固溶することで、溶接金属の強度を向上させると同時に、溶接金属の焼き入れ性を向上させる。溶接金属の強度を確保するためにＣは０．０５％以上含有する必要がある。一方、Ｃは溶接金属中に存在する場合、炭化物やマルテンサイトが形成しやすくなり、溶接金属の靭性が低下するため好ましくない。また、Ｃは溶接金属の溶接高温割れを発生しやすくさせるため好ましくない。さらにサワーガスを輸送するパイプラインの溶接金属は通常はビッカース硬度をＨｖ２５０以下とすることが求められるため、Ｃが多いと硬度規制を満足できなくなる。したがって、Ｃの含有量は０．０８％以下に抑える必要がある。
【００１７】
Ｓｉ：０．５０％超、かつ０．８５％以下
Ｓｉは脱酸作用を有する元素であり、溶接中に溶接金属中の介在物の個数を減少させることで、溶接金属の靭性を向上させるため好ましい。また、ＳｉとＯとの親和性はＴｉとＯとの親和性より低いため、Ｓｉはアシキュラーフェライトの核となるＴｉ酸化物の形成を妨げないため好ましい。さらに、Ｓｉは溶接金属に固溶することで、溶接金属の強度を向上させると同時に、溶接金属の焼き入れ性を向上させるため好ましい。この効果を得るために、Ｓｉは０．５０％超含有する必要がある。一方、Ｓｉは溶接金属中に固溶することで、マルテンサイトが形成しやすくなり、溶接金属の靭性が低下するため好ましくない。さらにサワーガスを輸送するパイプラインの溶接金属は通常はビッカース硬度をＨｖ２５０以下とすることが求められるため、Ｓｉが多いと硬度規制を満足できなくなる。したがって、Ｓｉの含有量は０．８５％以下に抑える必要がある。
【００１８】
Ｍｎ：１．１５〜１．４０％
Ｍｎは溶接金属中に固溶することで、溶接金属の強度を向上させると同時に、溶接金属の焼き入れ性を向上させるため好ましい。この効果を得るために、Ｍｎは１．１５％以上含有する必要がある。一方、Ｍｎは溶接金属に固溶することで、マルテンサイトが形成しやすくなり、溶接金属の靭性が低下するため好ましくない。また、Ｍｎは破壊の起点となる粗大な硫化物系介在物を形成し、溶接金属の靭性を低下させるため好ましくない。さらに、Ｍｎはサワーガスに含まれる硫化水素により硫化物応力割れを引き起こすため好ましくない。したがって、Ｍｎの含有量は１．４０％以下に抑える必要がある。
【００１９】
Ｃａ：０．０００５％以下
Ｃａはサワーガスを輸送する鋼管（ラインパイプ）に添加されている元素であるため、Ｃａは溶接中に母材から溶接金属へ混入する。ＣａとＯとの親和性はＴｉとＯとの親和性よりも高いため、Ｃａはアシキュラーフェライトの生成核となるＴｉ酸化物の形成を阻害することで、溶接金属の靭性を低下させるため好ましくない。したがって、Ｃａの含有量は０．０００５％以下に抑える必要がある。
【００２０】
Ａｌ：０．００６％以下
Ａｌは脱酸作用を有する元素である。溶接中に溶接金属中の介在物の個数を減少させるため好ましい。また、ＡｌとＯとの親和性はＴｉとＯとの親和性よりも高いため、Ａｌはアシキュラーフェライトの生成核となるＴｉ酸化物の形成を阻害することで、溶接金属の靭性を低下させるため好ましくない。したがって、Ａｌの含有量は０．００６％以下に抑える必要がある。
【００２１】
Ｔｉ：０．０１５〜０．０２０％
ＴｉはＯと反応して、アシキュラーフェライトの核となるＴｉ酸化物を形成し、溶接金属の靭性を向上させるため好ましい。この効果を得るために、Ｔｉは０．０１５％以上含有する必要がある。一方、Ｔｉが多すぎる場合は、アシキュラーフェライトの核を生成する能力が低下し、溶接金属の靭性を低下させるため好ましくない。したがって、Ｔｉの含有量は０．０２０％以下に抑える必要がある。
【００２２】
Ｂ：０．０００５％以下
Ｂは溶接金属中に固溶することで粒界フェライトの形成を抑制する。これにより、アシキュラーフェライトの形成を促進し、溶接金属の靭性を向上させるため好ましい。この効果を得るために、Ｂは含有しなくてもよいが、０％以上含有してもよく、０．０００１％以上含有してもよい。一方、Ｂは溶接金属に固溶した場合、マルテンサイトが形成しやすくなり、溶接金属の靭性が低下するため好ましくない。したがって、Ｂの含有量は０．０００５％以下に抑える必要がある。
【００２３】
Ｏ：０．０３３０〜０．０４５０％
ＯはＴｉと反応して、アシキュラーフェライトの核となるＴｉ酸化物を形成し、溶接金属の靭性を向上させるため好ましい。この効果を得るために、Ｏは０．０３３０％以上含有する必要がある。一方、Ｏは酸化物を形成し、溶接金属の靭性が低下するため好ましくない。したがって、Ｏの含有量は０．０４５０％以下に抑える必要がある。
【００２４】
溶接金属の残部はＦｅ及び不純物である。不純物とは、溶接材料、母材、シールドガス等の周辺雰囲気等から混入する成分であり、意図的に含有させたものではない成分のことをいう。
【００２５】
具体的には、Ｐ、Ｓ、Ｏ、Ｓｂ、Ｓｎ、Ｗ、Ｃｏ、Ａｓ、Ｐｂ、Ｂｉ、及びＨがあげられる。このうち、Ｏは、上述の好適な範囲となるように制御されることが好ましい。
【００２６】
その他の元素については、通常、Ｓ、Ｐ、Ｓｂ、Ｓｎ、Ｗ、Ｃｏ、及びＡｓは０．１％以下、Ｐｂ及びＢｉは０．００５％以下、Ｈは０．０００５％以下の不純物としての混入があり得るが、通常の範囲であれば、特に制御する必要はない。
【００２７】
Ｔｉ／Ｏ：０．３３〜０．５５
本実施形態に係る溶接金属の成分組成は、さらに、Ｔｉの含有量を単位質量％でＴｉ、Ｏの含有量を単位質量％でＯと表したとき、Ｔｉ／Ｏが０．３３〜０．５５であることがなお好ましい。Ｔｉ／Ｏが０．３３以上かつＴｉ／Ｏが０．５５以下である場合、Ｔｉ酸化物以外の酸化物系介在物が減少し、溶接金属の靭性が向上するためより好ましい。これにより、溶接金属中のアシキュラーフェライト量が増加し、溶接金属の靭性が向上するためより好ましい。
【００２８】
（溶接金属の組織）
次に、本実施形態に係る靭性に優れた溶接金属の金属組織について説明する。
【００２９】
アシキュラーフェライト：７０面積％以上
本発明においてアシキュラーフェライトとは、フェライト組織の内、Ｔｉ系酸化物またはアシキュラーフェライト粒界を変態核または起源として旧オーステナイト粒内に析出したフェライト組織で、かつ、有効結晶粒径（結晶粒の形状を円形状と見立てた時の直径）が１０μｍ以下のフェライト組織と定義する。溶接金属中のアシキュラーフェライトの割合が大きいほど、溶接金属の靭性が向上するため好ましい。この効果を得るために、溶接金属中のアシキュラーフェライトの面積率は７０面積％以上とする必要がある。
【００３０】
粒界フェライト：３０面積％以下
本発明において粒界フェライトとは、旧オーステナイト粒界から析出したフェライト組織である。粒界フェライトは、粗大な組織であるがゆえに、溶接金属中に存在すると靭性を低下させるため好ましくない。そのため、溶接金属中の粒界フェライトは３０面積％以下であることが好ましい。
【００３１】
残部
溶接金属の組織の残部は粒界フェライトを含む。溶接金属の組織の残部の内、粒界フェライト以外の組織は、例えば、マルテンサイトやオーステナイトなどが挙げられる。溶接金属中の、粒界フェライトを除いた残部はできるだけ少ないことが好ましい。
【００３２】
（溶接金属の製造方法）
次に、本実施形態に係る靭性に優れた溶接金属の溶接方法について説明する。
【００３３】
＜溶接方法＞
本発明の実施形態に係る靭性に優れた溶接金属の製造方法は、溶接姿勢が変化する溶接方法により溶接される場合でも溶接欠陥が発生しにくいことが好ましい。溶接欠陥が発生すると溶接金属の靭性が低下し好ましくない。溶接方法として、特に限定されないが、例えば、ガスアークシールド溶接が挙げられる。
【００３４】
＜母材及び溶接材料＞
母材及び溶接材料の成分組成及び組織は、溶接後の溶接金属の成分組成及び組織が本発明の実施形態に係る靭性に優れた溶接金属の成分組成及び組織の規定を満す限り、特に限定されない。
【００３５】
＜溶接速度＞
本実施形態に係る溶接金属の製造方法において、溶接速度は１００ｃｍ／ｍｉｎ以上である。１００ｃｍ／ｍｉｎ以下の場合、溶接能率が低くなり、特に海底パイプラインの建設工事においては工事費用が高くなり好ましくない。溶接速度は１００〜１４０ｃｍ／ｍｉｎであることがより好ましい。溶接速度は溶接金属中のアシキュラーフェライトの量に影響を及ぼす。溶接速度が１００ｃｍ／ｍｉｎ未満であると、結晶粒径が１０μｍ超のフェライト粒が多くなり、溶接金属中のアシキュラーフェライトが減少する。これにより、溶接金属の靭性が低下するため好ましくない。一方、溶接速度が１４０ｃｍ／ｍｉｎ超であると、溶接入熱が低くなりすぎるため、溶け込み不良等の溶接欠陥が発生するため好ましくない。
【００３６】
＜溶接電流及びアーク電圧＞
溶接電流及びアーク電圧は溶接金属中のアシキュラーフェライトの量に影響を及ぼす。  溶接電流及びアーク電圧が過剰に高いと、結晶粒径が１０μｍ超のフェライト粒が多くなり、溶接金属中のアシキュラーフェライトが減少する。また、円周溶接においては溶接金属（溶融池）の垂れなどが発生し溶接することが困難となる。一方、溶接電流及びアーク電圧が過剰に低いと、入熱不足から溶接欠陥が発生するため好ましくない。溶接電流は例えば、２７０〜３２０Ａとしてもよい。アーク電圧は例えば、２２．０〜２７．０Ｖとしてもよい。
【００３７】
＜溶接入熱＞
溶接入熱は溶接金属中のアシキュラーフェライトの量に影響を及ぼす。溶接入熱が過剰に高いと、結晶粒径が１０μｍ超のフェライト粒径が多くなり、溶接金属中のアシキュラーフェライトが減少する。その結果、溶接金属の靭性が低下するため好ましくない。また、溶接入熱が過剰に低いと、溶接欠陥が発生するため好ましくない。溶接入熱は例えば、２８００〜４７００Ｊ／ｃｍとしてもよい。
【００３８】
＜開先形状＞
開先形状は、溶接金属の量が少なくできる狭開先を用いてもよい。開先形状が狭開先であると溶接金属の冷却速度が大きくなり、溶接金属中のアシキュラーフェライトの量が多くなる。これにより、溶接金属の靭性が向上するためより好ましい。また、開先形状が狭開先であると、溶接姿勢が変化する溶接条件においても、溶接欠陥が少なくなり、溶接金属の靭性が向上するためより好ましい。さらに、開先形状が狭開先であると、溶接速度を大きくしても溶け込み不良による溶接欠陥を防止し、溶接金属の靭性が向上するためより好ましい。開先形状は特に限定されないが、例えば、ベベル角が２〜４度、ルートフェースが１．６〜２．０ｍｍのＵ字が開先を用いてもよい。
【００３９】
＜裏当て金＞
裏当て金は、溶接時に溶け落ち等の溶接欠陥を防止するため、また溶接中に溶融金属（溶融池）が垂れる落ちることを防止するためにルート部に取り付けられる。裏当て金には特に初層溶接部の冷却速度を向上させる効果もある。裏当て金は特に限定されないが、例えば、銅裏当て金や表面をセラミック溶射した銅裏当て金が挙げられる。
【００４０】
＜シールドガス＞
シールドガスは、溶接中に溶融金属と大気とを遮断することで、溶接金属の酸化や窒化を防止する役割がある。シールドガスは特に限定されないが、例えば、ＡｒとＣＯ２の混合ガスを使用することができる。
【００４１】
本実施形態に係る靭性に優れた溶接金属によれば、Ｔｉ及びＯの成分組成を制御することで、アシキュラーフェライトの核となるＴｉ酸化物を溶接金属中に分散させることができる。また、Ｃ、Ｓｉ、Ｍｎ、Ｂを制御することで狭開先かつ高溶接速度の溶接条件において、溶接金属中にアシキュラーフェライトを形成することができる。
【００４２】
そして、Ｏとの親和性が高いＡｌ及びＣaを制御することでＴｉ酸化物の形成を阻害することなく溶接金属中の介在物の個数を制御することができる。これにより、靭性に優れた溶接金属を提供することができる。
【実施例】
【００４３】
次に、本発明の実施例について説明する。実施例で示した条件は、本発明の実施可能性及び効果を確認するために採用した一例であり、本発明は、この一例に限定されるものではない。本発明は、本発明の要旨を逸脱せず、本発明の目的が達成される限りにおいて、種々の条件を採用することができる。
【００４４】
Ｔｉの含有量のみが異なる２種類の溶接材料及びＡｒ／ＣＯ２の体積比率の異なる３種類のシールドガスを用いて、鋼管の狭開先突き合わせ円周溶接を、マグ溶接を用いて行い、実施例１〜３及び比較例１〜２の合計５種類の溶接金属を得た。溶接材料の種類、シールドガスのＡｒ／ＣＯ２の体積比率及び溶接条件は表１に示した。
【００４５】
図１に示すように、マグ溶接で使用した開先形状は、ベベル角が３度、ルートフェースが１．８ｍｍのＵ字開先であった。
【００４６】
【表１】
2020203311.tif 000003
【００４７】
比較例１は実施例１と比較して、Ｔｉを含有しない溶接材料を使用している点で異なる。実施例２及び比較例２は実施例１と比較して、シールドガスのＣＯ２の体積比率を変えた点で異なる。実施例２及び実施例３は実施例１と比較して溶接入熱を大きくした点が異なる。初層及び２層目それぞれの溶接電流、アーク電圧及び溶接速度は平均値を表１に示した。
【００４８】
実施例１〜３及び比較例１〜２の初層溶接金属の成分組成は表２に示した。溶接金属の化学成分の分析方法は、まず、溶接金属から試験片を切り出す。その後、Ｃ、Ｓｉ、Ｍｎ、Ｐ、Ｓ、Ｔｉ、Ａｌ、Ｃａ、ＢはＪＩＳ  Ｇ  １２５８鉄及び鋼ＩＣＰ発行分光分析方法を、ＯはＪＩＳ  Ｇ  １２３９不活性ガス溶融−赤外線吸収法を、ＮはＪＩＳ  Ｇ  １２２８鉄及び鋼−窒素定量方法をそれぞれ用いて溶接金属の成分組成を分析した。
【００４９】
【表２】
2020203311.tif 000004
【００５０】
溶接金属の断面組織を光学顕微鏡により観察した。断面組織の観察場所は、観察対象である初層の溶接金属と２層目の溶接金属との境界から１ｍｍ程度離れたルート部である。図２に示すように、実施例１〜３の溶接金属のフェライト粒径は比較例１〜２の溶接金属のフェライト粒径よりも微細であった。
【００５１】
溶接金属の結晶粒形を電子線後方散乱回折（ＥＢＳＤ）により分析した。結晶粒径の測定場所は、観察対象である初層の溶接金属と２層目の溶接金属との境界から１ｍｍ程度離れた初層溶接金属（ルート部）である。なお各結晶の方位差が１５度以上の界面を結晶粒界と定義した。図３に示すように、実施例１〜３の溶接金属のフェライト粒径は比較例１〜２の溶接金属のフェライト粒径よりも微細であった。
【００５２】
溶接金属のアシキュラーフェライトの面積比率は電子線後方散乱回折（ＥＢＳＤ）により測定した。電子線後方散乱回折（ＥＢＳＤ）の測定間隔は０．２μｍ、測定視野は２１８．５μｍ×５９４．０μｍである。また、結晶粒界に囲まれた領域すなわち結晶粒を円と仮定したときの直径すなわち結晶粒径が１０μｍ以下のフェライト粒をアシキュラーフェライトと定義した。アシキュラーフェライトの面積率の測定結果は図４に示した。
【００５３】
図４に示すように、Ｔｉ及びＯの含有量が本発明の範囲内である実施例１〜３のアシキュラーフェライトの面積率は７０面積％以上であった。一方、Ｏの含有量のみが本発明の範囲内であり、Ｔｉの含有量が本発明の範囲外であった比較例１のアシキュラーフェライトの面積率は３１面積％と低かった。また、Ｔｉ及びＯの含有量がともに本発明の範囲外であった比較例２のアシキュラーフェライトの面積率は３５面積％と低かった。
【００５４】
図２及び図３に示した光学顕微鏡写真および電子線後方散乱回折（ＥＢＳＤ）による結晶方位分析の測定位置であるルート部の溶接金属における冷却曲線を有限要素シミュレーションによって計算した。図５に示すようにアシキュラーフェライトが生成される温度域である５００〜８００℃までの間の冷却時間は０．７３秒であった。
【００５５】
溶接金属の靭性はシャルピー衝撃試験により測定した。シャルピー衝撃試験はＪＩＳ  Ｚ  ２２４２金属材料のシャルピー衝撃試験方法に従い実施し、試験片形状はＶノッチ試験片とした。なおノッチ位置は溶接金属幅方向中央部とした。
【００５６】
【表３】
2020203311.tif 000005
【００５７】
表３に示すように、アシキュラーフェライトの面積率が７０面積％以上であった実施例１〜３のシャルピー衝撃試験値は、Ｏの含有量のみが本発明の範囲内であり、Ｔｉの含有量が本発明の範囲外であった比較例１、及びＴｉ及びＯの含有量がともに本発明の範囲外であった比較例２のいずれのシャルピー衝撃試験値よりも高かった。
【００５８】
このことから、本発明によれば、靭性に優れた溶接金属及びその製造方法を提供することができる。
【図１】
2020203311.tif 000006
【図２】
2020203311.tif 000007
【図３】
2020203311.tif 000008
【図４】
2020203311.tif 000009
【図５】
2020203311.tif 000010